(57)【特許請求の範囲】
【請求項１】
エポキシ樹脂、エポキシ樹脂硬化剤、イミダゾール化合物、およびエポキシ樹脂硬化促進剤を含む熱硬化性樹脂組成物であって、
前記エポキシ樹脂硬化剤がジシアンジアミドまたはその誘導体を含み、
前記エポキシ樹脂硬化促進剤が分子内に２つ以上のジメチルウレイド基を持つ尿素誘導体を含み、
前記イミダゾール化合物は、異分子で包接されていないイミダゾール付加物として、イミダゾールのイソシアヌル酸付加物またはイミダゾール誘導体のイソシアヌル酸付加物を含み、
１００質量部の前記エポキシ樹脂に対して、１〜９質量部の前記ジシアンジアミドまたはその誘導体、１〜８質量部の前記イミダゾール化合物、および１〜８質量部の前記分子内に２つ以上ジメチルウレイド基を持つ尿素誘導体を含有する、
熱硬化性樹脂組成物。
【請求項２】
キュラストメーターで測定した硬化完了時間が、１４０℃において６分以下である、請求項１に記載の熱硬化性樹脂組成物。
【請求項３】
６０℃で５分間保持した後の粘度をＶ０、６０℃で５時間保持した後の粘度をＶ１としたときに、Ｖ１／Ｖ０が１．０〜４．５である、請求項１または２に記載の熱硬化性樹脂組成物。
【請求項４】
前記イミダゾール化合物が、硬化開始温度が１００℃以上のイミダゾール化合物である、請求項１〜３のいずれか一項に記載の熱硬化性樹脂組成物。
［硬化開始温度の測定方法］
エポキシ当量が１８０〜２２０のビスフェノールＡ型エポキシ樹脂１００質量部に、イミダゾール化合物を１０質量部加えて混合して調整した試料樹脂組成物につき、昇温速度１０℃／分で示差走査熱量計（ＤＳＣ）により発熱量を測定し、得られたＤＳＣ曲線の変曲点における接線とベースラインとの交点の温度を、そのイミダゾール化合物の硬化開始温度とする。
【請求項５】
前記分子内に２つ以上のジメチルウレイド基を持つ尿素誘導体が、２，４−ビス（３，３−ジメチルウレイド）トルエンおよび４，４’−メチレンビス(フェニルジメチルウレア)の一方または両方である、請求項１〜４のいずれか一項に記載の熱硬化性樹脂組成物。
【請求項６】
前記エポキシ樹脂が、分子内に３つ以上のエポキシ基を有する多官能エポキシ樹脂を含有する、請求項１〜５のいずれか一項に記載の熱硬化性樹脂組成物。
【請求項７】
前記分子内に３つ以上のエポキシ基を有する多官能エポキシ樹脂が、フェノールノボラック型エポキシ樹脂、トリスフェノールメタン型エポキシ樹脂、およびテトラグリシジルジアミノジフェニルメタンからなる群より選ばれる１種を含む、請求項６に記載の熱硬化性樹脂組成物。
【請求項８】
前記エポキシ樹脂が、１００質量部の前記エポキシ樹脂中、下記式（１）で表される構造を含むエポキシ樹脂の３０〜７０質量部、および式（１）で表される構造を含まず分子内に３つ以上のエポキシ基を有する多官能エポキシ樹脂の２０〜４０質量部を含有する、請求項１〜７のいずれか一項に記載の熱硬化性樹脂組成物。
【化１】
0006766888.tif 000007
【請求項９】
請求項１〜８のいずれか一項に記載の熱硬化性樹脂組成物と、強化繊維基材とを含んだプリプレグ。
【請求項１０】
請求項９に記載のプリプレグの硬化物である繊維強化複合材料。
【請求項１１】
請求項９に記載のプリプレグを１枚で、もしくは２枚以上重ね合わせて賦形することにより所望する成形品形状とほぼ正味形状を有するプリフォームを製作し、前記プリフォームを所望する成形品形状に加熱加圧成形することを含む繊維強化複合材料の製造方法。
【請求項１２】
自動車材料用である請求項１〜８のいずれか一項に記載の熱硬化性樹脂組成物。
【発明の詳細な説明】
【技術分野】
【０００１】
本発明は、熱硬化性樹脂組成物、プリプレグ、ならびに繊維強化複合材料およびその製造方法に関する。
本願は、２０１７年１１月１６日に、日本に出願された特願２０１７−２２０６８８号に基づき優先権を主張し、その内容をここに援用する。
【背景技術】
【０００２】
強化繊維とマトリクス樹脂組成物とを含有する繊維強化複合材料は、力学物性に優れる等の理由から、自動車等の産業用途等に幅広く用いられおり、近年ではますます適用範囲が拡がってきている。
例えば、強化繊維にマトリクス樹脂組成物が含浸されたシート状のプリプレグが複数積層されたプリプレグ積層体が加熱加圧されて成形された繊維強化複合材料が知られている。【０００３】
マトリクス樹脂組成物としては、含浸性や耐熱性に優れる点から、フェノール樹脂、メラミン樹脂、ビスマレイミド樹脂、不飽和ポリエステル樹脂、エポキシ樹脂等を含有する熱硬化性樹脂組成物が用いられることが多い。
なかでも、耐熱性、成形性に優れ、より機械強度が高い繊維強化複合材料が得られるため、エポキシ樹脂組成物が幅広く使用されている。【０００４】
自動車用途に多用される成形方法としては、ハイサイクルプレス成形が知られている（特許文献１）。
ハイサイクルプレス成形においては、製品の大量生産を可能にするために、高圧下において１００〜１５０℃程度で数分から数十分程度の短時間で硬化させる。
ハイサイクルプレス成形に使用される樹脂組成物は、１００〜１５０℃程度で数分から数十分程度の短時間で硬化できる速硬化性と、強化繊維基材に樹脂組成物が含浸する間に樹脂の粘度特性が変わらない熱安定性と、貯蔵時の保存安定性が必要とされる。しかしながら、速硬化性と、熱安定性および保存安定性は相反する特性であり、全ての特性を満たすことは困難であった。
また、ハイサイクルプレス成形において、脱型時の変形を防ぐために成形体は成形温度より高い耐熱性を持つほうが好ましい。さらに、成形体の使用用途も広がるため、高耐熱の成形体が求められている。【０００５】
一般的にエポキシ樹脂とイミダゾール系化合物の硬化物の耐熱性は高いが、イミダゾール系化合物を含むエポキシ樹脂組成物を用いた場合、得られる繊維強化複合材料の曲げ強度（例えば、９０℃曲げ強度）が問題となる。すなわち、イミダゾール系化合物を含むエポキシ樹脂組成物の硬化物は、強化繊維基材との接着性が弱い。そのため、繊維強化複合材料にした際、エポキシ樹脂組成物の硬化物と強化繊維基材との界面で破壊が起こりやすくなる。
これに対して、ジシアンジアミドやその誘導体を硬化剤として使用した場合は、強化繊維基材との接着性が強く、得られる繊維強化複合材料の曲げ試験（例えば、９０℃曲げ試験）で高強度を発揮することができる。しかしながら、ジシアンジアミドやその誘導体を硬化剤として使用した場合は、硬化物の耐熱性は高くない。【０００６】
特許文献２には、イミダゾール系化合物およびジシアンジアミドやその誘導体を硬化剤として使用した例が開示されている。
【先行技術文献】
【特許文献】
【０００７】
【特許文献１】国際公開第２００４／４８４３５号
【特許文献２】国際公開第２０１６／１９９８５７号
【発明の概要】
【発明が解決しようとする課題】
【０００８】
しかしながら、これらの文献で開示されている熱硬化性樹脂組成物の耐熱性は高くなかった。さらに、ハイサイクルプレス成形において、耐熱性と曲げ物性との両立はできていなかった。【０００９】
本発明は上記問題に鑑みてなされたものであり、繊維強化複合材料として高い耐熱性と高い曲げ強度を両立させ、ハイサイクルプレス成形が可能な速硬化性、熱安定性、および保存安定性を兼ね備えている熱硬化性樹脂組成物、およびそれを用いたプリプレグ、繊維強化複合材料を提供することを目的とする。
【課題を解決するための手段】
【００１０】
本発明は、以下の態様を有する。【００１１】
［１］エポキシ樹脂、エポキシ樹脂硬化剤、イミダゾール化合物、およびエポキシ樹脂硬化促進剤を含む熱硬化性樹脂組成物であって、
前記エポキシ樹脂硬化剤がジシアンジアミドまたはその誘導体であり、
前記エポキシ樹脂硬化促進剤が分子内に２つ以上のジメチルウレイド基を持つ尿素誘導体を含む、熱硬化性樹脂組成物。
［２］キュラストメーターで測定した硬化完了時間が、１４０℃において６分以下である、［１］に記載の熱硬化性樹脂組成物。
［３］６０℃で５分間保持した後の粘度をＶ０、６０℃で５時間保持した後の粘度をＶ１としたときに、Ｖ１／Ｖ０が１．０〜４．５である、［１］または［２］に記載の熱硬化性樹脂組成物。
［４］前記イミダゾール化合物が、硬化開始温度が１００℃以上のイミダゾール化合物である、［１］〜［３］のいずれかに記載の熱硬化性樹脂組成物。
［硬化開始温度の測定方法］
エポキシ当量が１８０〜２２０のビスフェノールＡ型エポキシ樹脂１００質量部に、イミダゾール化合物を１０質量部加えて混合して調整した試料樹脂組成物につき、昇温速度１０℃／分で示差走査熱量計（ＤＳＣ）により発熱量を測定し、得られたＤＳＣ曲線の変曲点における接線とベースラインとの交点の温度を、そのイミダゾール化合物の硬化開始温度とする。
［５］前記イミダゾール化合物が、イミダゾール誘導体、イミダゾールアダクト、包接イミダゾール、マイクロカプセル型イミダゾール、およびイミダゾール付加物からなる群より選ばれる１種を含む、［１］〜［４］のいずれかに記載の熱硬化性樹脂組成物。
［６］前記イミダゾール化合物が前記イミダゾール付加物であり、前記イミダゾール付加物が、イミダゾールまたはイミダゾール誘導体のイソシアヌル酸付加物である、［５］に記載の熱硬化性樹脂組成物。
［７］前記分子内に２つ以上のジメチルウレイド基を持つ尿素誘導体が、２，４−ビス（３，３−ジメチルウレイド）トルエンおよび４，４’−メチレンビス(フェニルジメチルウレア)の一方または両方である、［１］〜［６］のいずれかに記載の熱硬化性樹脂組成物。
［８］１００質量部の前記エポキシ樹脂に対して、１〜９質量部の前記ジシアンジアミドまたはその誘導体、１〜８質量部の前記イミダゾール化合物、および１〜８質量部の前記分子内に２つ以上ジメチルウレイド基を持つ尿素誘導体を含有する、［１］〜［７］のいずれかに記載の熱硬化性樹脂組成物。
［９］前記エポキシ樹脂が、分子内に３つ以上のエポキシ基を有する多官能エポキシ樹脂を含有する、［１］〜［８］のいずれかに記載の熱硬化性樹脂組成物。
［１０］前記分子内に３つ以上のエポキシ基を有する多官能エポキシ樹脂が、フェノールノボラック型エポキシ樹脂、トリスフェノールメタン型エポキシ樹脂、およびテトラグリシジルジアミノジフェニルメタンからなる群より選ばれる１種を含む、［９］に記載の熱硬化性樹脂組成物。
［１１］前記エポキシ樹脂が、１００質量部の前記エポキシ樹脂中、分子内に下記式（１）で表される構造を含むエポキシ樹脂の３０〜７０質量部、および式（１）で表される構造を含まず分子内に３つ以上のエポキシ基を有する多官能エポキシ樹脂の２０〜４０質量部を含有する、［１］〜［１０］のいずれかに記載の熱硬化性樹脂組成物。【００１２】
【化１】
0006766888.tif 000002
【００１３】
［１２］［１］〜［１１］のいずれかに記載の熱硬化性樹脂組成物と、強化繊維基材とを含んだプリプレグ。
［１３］［１２］に記載のプリプレグの硬化物である繊維強化複合材料。
［１４］［１２］に記載のプリプレグを１枚で、もしくは２枚以上重ね合わせて賦形することにより所望する成形品形状とほぼ正味形状を有するプリフォームを製作し、前記プリフォームを所望する成形品形状に加熱加圧成形することを含む繊維強化複合材料の製造方法。
［１５］自動車材料用である［１］〜［１１］のいずれかに記載の熱硬化性樹脂組成物。
【発明の効果】
【００１４】
本発明によれば、繊維強化複合材料が高い耐熱性と高い曲げ強度を両立する熱硬化性樹脂組成物および繊維強化複合材料を得ることができる。
さらに、本発明の熱硬化性樹脂組成物は、ハイサイクルプレス成形が可能な速硬化性と、プリプレグに必要な熱安定性および保存安定性を兼ね備える。
【図面の簡単な説明】
【００１５】
【図１】プリプレグ積層体の一例を示す断面図である。
【図２】繊維強化複合材料の製造方法における成形工程の一例を示した工程図である。
【図３】繊維強化複合材料の一例を示した断面図である。
【発明を実施するための形態】
【００１６】
以下に本発明の好ましい実施の形態について説明するが、本発明はこれらの形態のみに限定されるものではない。
≪熱硬化性樹脂組成物≫
本発明の熱硬化性樹脂組成物は、エポキシ樹脂、エポキシ樹脂硬化剤、イミダゾール化合物、およびエポキシ樹脂硬化促進剤を含む。
ここで、エポキシ樹脂硬化剤はジシアンジアミドまたはその誘導体である。
また、エポキシ樹脂硬化促進剤は分子内に２つ以上のジメチルウレイド基を持つ尿素誘導体を含む。
【００１７】
エポキシ樹脂硬化剤としてジシアンジアミドまたはその誘導体を用いることで、熱硬化性樹脂組成物の硬化物の機械物性が向上する。
イミダゾール化合物を用いることで、熱硬化性樹脂組成物の硬化速度を向上させ、得られた硬化物の機械物性が向上する。
エポキシ樹脂硬化促進剤として分子内に２つ以上のジメチルウレイド基を持つ尿素誘導体を用いることで、熱硬化性樹脂組成物の低温硬化性および速硬化性が向上する。
【００１８】
本発明の熱硬化性樹脂組成物は、ジシアンジアミドまたはその誘導体、イミダゾール化合物、および分子内に２つ以上のジメチルウレイド基を持つ尿素誘導体を全て含有することで、速硬化性と保存安定性を両立することができる。
【００１９】
［エポキシ樹脂］
本発明で用いられるエポキシ樹脂としては、分子中にエポキシ基を有する化合物が挙げられる。得られる樹脂硬化物の耐熱性や機械物性が高いことから、分子中に２つ以上のエポキシ基を有する化合物が好ましい。
【００２０】
エポキシ樹脂の例としては、分子内に水酸基を有する化合物とエピクロロヒドリンから得られるグリシジルエーテル型エポキシ樹脂、分子内にアミノ基を有する化合物とエピクロロヒドリンから得られるグリシジルアミン型エポキシ樹脂、分子内にカルボキシル基を有する化合物とエピクロロヒドリンから得られるグリシジルエステル型エポキシ樹脂、分子内に二重結合を有する化合物を酸化することにより得られる脂環式エポキシ樹脂、複素環構造を有するエポキシ樹脂、あるいはこれらから選ばれる２種類以上のタイプの基が分子内に混在するエポキシ樹脂等が挙げられる。
【００２１】
また、これら以外のエポキシ樹脂として、分子内に下記式（１）で表される構造を含むエポキシ樹脂を用いることもできる。
【００２２】
【化２】
0006766888.tif 000003
【００２３】
エポキシ樹脂は、１種を単独で用いてもよいし、２種以上を併用してもよい。
【００２４】
（グリシジルエーテル型エポキシ樹脂）
グリシジルエーテル型エポキシ樹脂の具体例としては、ビスフェノールＡ型エポキシ樹脂、ビスフェノールＦ型エポキシ樹脂、ビスフェノールＳ型エポキシ樹脂、レゾルシノール型エポキシ樹脂、フェノールノボラック型エポキシ樹脂、トリスフェノールノボラック型エポキシ樹脂、ナフタレン型エポキシ樹脂およびアントラセン型エポキシ樹脂等のアリールグリシジルエーテル型エポキシ樹脂；ポリエチレングリコール型エポキシ樹脂、ポリプロピレングリコール型エポキシ樹脂、ジシクロペンタジエン型エポキシ樹脂、およびこれらの位置異性体やアルキル基やハロゲンでの置換体等が挙げられる。
【００２５】
ビスフェノールＡ型エポキシ樹脂の市販品としては、例えばＥＰＯＮ８２５、ｊＥＲ（登録商標。以下同じ。）８２６、ｊＥＲ８２７、ｊＥＲ８２８（以上、三菱ケミカル株式会社製）、エピクロン（登録商標。以下同じ。）８５０（ＤＩＣ株式会社製）、エポトート（登録商標。以下同じ。）ＹＤ−１２８（新日鐵住金化学株式会社製）、ＤＥＲ−３３１、ＤＥＲ−３３２（以上、ダウ・ケミカル日本株式会社製）、Ｂａｋｅｌｉｔｅ  ＥＰＲ１５４、Ｂａｋｅｌｉｔｅ  ＥＰＲ１６２、Ｂａｋｅｌｉｔｅ  ＥＰＲ１７２、Ｂａｋｅｌｉｔｅ  ＥＰＲ１７３、Ｂａｋｅｌｉｔｅ  ＥＰＲ１７４（以上、Ｂａｋｅｌｉｔｅ  ＡＧ社製）等が挙げられる。
【００２６】
ビスフェノールＦ型エポキシ樹脂の市販品としては、例えばｊＥＲ８０６、ｊＥＲ８０７、ｊＥＲ１７５０（以上、三菱ケミカル株式会社製）、エピクロン８３０（ＤＩＣ株式会社製）、エポトートＹＤ−１７０、エポトートＹＤ−１７５（以上、新日鐵住金化学株式会社製）、Ｂａｋｅｌｉｔｅ  ＥＰＲ１６９（Ｂａｋｅｌｉｔｅ  ＡＧ社製）、ＧＹ２８１、ＧＹ２８２、ＧＹ２８５（以上、ハンツマン・アドバンスト・マテリアル社製）等が挙げられる。
【００２７】
ビスフェノールＳ型エポキシ樹脂の市販品としては、例えばエピクロンＥＸＡ−１５１４（ＤＩＣ株式会社製）等が挙げられる。
【００２８】
レゾルシノール型エポキシ樹脂の市販品としては、例えばデナコール（登録商標。以下同じ。）ＥＸ−２０１（ナガセケムテックス株式会社製）等が挙げられる。
フェノールノボラック型エポキシ樹脂の市販品としては、例えばｊＥＲ１５２、ｊＥＲ１５４（以上、三菱ケミカル株式会社製）、エピクロンＮ−７４０（ＤＩＣ株式会社製）、ＥＰＮ１７９、ＥＰＮ１８０（以上、ハンツマン・アドバンスト・マテリアル社製）等が挙げられる。
【００２９】
トリスフェノールメタン型エポキシ樹脂の市販品としては、例えばＴａｃｔｉｘ（登録商標。以下同じ。）７４２（ハンツマン・アドバンスト・マテリアル社製）、ＥＰＰＮ（登録商標。以下同じ。）５０１Ｈ、ＥＰＰＮ５０１ＨＹ、ＥＰＰＮ５０２Ｈ、ＥＰＰＮ５０３Ｈ（以上、日本化薬株式会社製）、ｊＥＲ１０３２Ｈ６０（三菱ケミカル株式会社製）等が挙げられる。
ナフタレン型エポキシ樹脂の市販品としては、例えばＨＰ−４０３２、ＨＰ−４７００（以上、ＤＩＣ株式会社製）、ＮＣ−７３００（日本化薬株式会社製）等が挙げられる。
【００３０】
ジシクロペンタジエン型エポキシ樹脂の市販品としては、例えばＸＤ−１００（日本化薬株式会社製）、ＨＰ７２００（ＤＩＣ株式会社製）等が挙げられる。
アントラセン型エポキシ樹脂の市販品としては、例えばＹＬ７１７２ＹＸ−８８００（三菱ケミカル(株)製）等が挙げられる。
【００３１】
（グリシジルアミン型エポキシ樹脂）
グリシジルアミン型エポキシ樹脂の具体例としては、テトラグリシジルジアミノジフェニルメタン類、アミノフェノールのグリシジル化合物、アミノクレゾールのグリシジル化合物、グリシジルアニリン類、キシレンジアミンのグリシジル化合物等が挙げられる。
【００３２】
テトラグリシジルジアミノジフェニルメタン類の市販品としては、例えばスミエポキシ（登録商標。以下同じ。）ＥＬＭ４３４（住友化学株式会社製）、アラルダイト（登録商標。以下同じ。）ＭＹ７２０、アラルダイトＭＹ７２１、アラルダイトＭＹ９５１２、アラルダイトＭＹ９６１２、アラルダイトＭＹ９６３４、アラルダイトＭＹ９６６３（以上、ハンツマン・アドバンスト・マテリアル社製）、ｊＥＲ６０４（三菱ケミカル株式会社製）、Ｂａｋｅｌｉｔｅ  ＥＰＲ４９４、Ｂａｋｅｌｉｔｅ  ＥＰＲ４９５、Ｂａｋｅｌｉｔｅ  ＥＰＲ４９６、Ｂａｋｅｌｉｔｅ  ＥＰＲ４９７（以上、Ｂａｋｅｌｉｔｅ  ＡＧ社製）等が挙げられる。
【００３３】
アミノフェノールのグリシジル化合物、アミノクレゾールのグリシジル化合物の市販品としては、例えばｊＥＲ６３０（三菱ケミカル株式会社製）、アラルダイトＭＹ０５００、アラルダイトＭＹ０５１０、アラルダイトＭＹ０６００（以上、ハンツマン・アドバンスト・マテリアル社製）、スミエポキシＥＬＭ１２０、スミエポキシＥＬＭ１００（以上、住友化学株式会社製）等が挙げられる。
【００３４】
グリシジルアニリン類の市販品としては、例えばＧＡＮ（登録商標。以下同じ。）、ＧＯＴ（登録商標。以下同じ。）（日本化薬株式会社製）、Ｂａｋｅｌｉｔｅ  ＥＰＲ４９３（Ｂａｋｅｌｉｔｅ  ＡＧ社製）等が挙げられる。
キシレンジアミンのグリシジル化合物としては、例えばＴＥＴＲＡＤ（登録商標。以下同じ。）−Ｘ（三菱瓦斯化学株式会社製）等が挙げられる。
【００３５】
（グリシジルエステル型エポキシ樹脂）
グリシジルエステル型エポキシ樹脂の具体例としては、フタル酸ジグリシジルエステル、ヘキサヒドロフタル酸ジグリシジルエステル、イソフタル酸ジグリシジルエステル、ダイマー酸ジグリシジルエステルや、これらの種異性体等が挙げられる。
【００３６】
フタル酸ジグリシジルエステルの市販品としては、例えばエポミック（登録商標。以下同じ。）Ｒ５０８（三井化学株式会社製）、デナコール（登録商標。以下同じ。）ＥＸ−７２１（ナガセケムテックス株式会社製）等が挙げられる。
ヘキサヒドロフタル酸ジグリシジルエステルの市販品としては、例えばエポミックＲ５４０（三井化学株式会社製）、ＡＫ−６０１（日本化薬株式会社製）等が挙げられる。
ダイマー酸ジグリシジルエステルの市販品としては、例えばｊＥＲ８７１（三菱ケミカル株式会社製）、エポトートＹＤ−１７１（新日鐵住金化学株式会社製）等が挙げられる。
【００３７】
（脂環式エポキシ樹脂）
脂環式エポキシ樹脂の具体例としては、１，２−エポキシシクロヘキサン環を部分構造として有する化合物等が挙げられる。
【００３８】
１，２−エポキシシクロヘキサン環を部分構造として有する化合物の市販品としては、例えばセロキサイド（登録商標。以下同じ。）２０２１Ｐ、セロキサイド２０８１、セロキサイド３０００（以上、株式会社ダイセル製）、ＣＹ１７９（ハンツマン・アドバンスド・マテリアル社製）等が挙げられる。
【００３９】
（複素環構造を有するエポキシ樹脂）
複素環構造を有するエポキシ樹脂の具体例としては、オキサゾリドン環を部分構造として有する化合物、キサンテン骨格を部分構造として有する化合物等が挙げられる。
【００４０】
オキサゾリドン環を部分構造として有する化合物の市販品としては、例えばＡＥＲ（登録商標。以下同じ。）４１５２、ＡＥＲ４１５１、ＬＳＡ４３１１、ＬＳＡ４３１３、ＬＳＡ７００１（以上、旭化成イーマテリアルズ株式会社製）や、エピクロンＴＳＲ−４００（ＤＩＣ株式会社製）等が挙げられる。
キサンテン骨格を部分構造として有する化合物の市販品としては、例えばＥＸＡ−７３３５（ＤＩＣ株式会社製）等が挙げられる。
【００４１】
（式（１）で表される構造を含むエポキシ樹脂）
下記式（１）で表される構造を含むエポキシ樹脂としては、例えばエポキシ樹脂と、分子内に少なくとも一つの硫黄原子を有するアミン化合物との反応生成物が挙げられる。
【００４２】
【化３】
0006766888.tif 000004
【００４３】
上記式（１）で表される構造を含むエポキシ樹脂としては、例えば、４，４’−ジアミノジフェニルスルフォン、３，３’−ジアミノジフェニルスルフォン、ビス（４−（４−アミノフェノキシ）フェニル）スルフォン、ビス（４−（３−アミノフェノキシ）フェニル）スルフォン、およびこれらの誘導体等が挙げられる。
このうち、硬化樹脂の耐熱性の観点から、ジアミノジフェニルスルフォンを用いることが好ましく、４，４’−ジアミノジフェニルスルフォンを用いることがより好ましい。
【００４４】
好ましく用いられるエポキシ樹脂としては、ビスフェノールＡ型エポキシ樹脂、ビスフェノールＦ型エポキシ樹脂等のビスフェノール型エポキシ樹脂が挙げられるが、なかでもビスフェノールＡ型エポキシ樹脂が好ましい。
【００４５】
前記式（１）で表される構造を含むエポキシ樹脂を得る方法としては、エポキシ樹脂と、分子内に少なくとも一つの硫黄原子を有するアミン化合物、具体的には前記式（１）で表される構造を有するアミン化合物とを、質量比で１００：３〜１００：３０、好ましくは１００：５〜１００：２０の比率で混合し、１３０〜２００℃、好ましくは１４０〜１７０℃で加熱して反応させる方法が挙げられる。
この方法を用いた場合、未反応のエポキシ樹脂や前記アミン化合物が、反応生成物中に残留することがあるが、これら残留物を取り除く必要は特にない。
【００４６】
本発明の熱硬化性樹脂組成物におけるエポキシ樹脂として、式（１）で表される構造を含むエポキシ樹脂を用いることで、前記熱硬化性樹脂組成物の粘度を容易に調整することができるため好ましい。
すなわち、エポキシ樹脂と分子内に少なくとも一つの硫黄原子を有するアミン化合物との反応条件を調整する、例えば、反応条件を高温長時間とすることで、得られる反応生成物の粘度を高くでき、反応条件を低温短時間とすることで、得られる反応生成物の粘度を低くコントロールすることができる。したがって、所望の粘度を有する前記反応生成物を含むエポキシ樹脂を、熱硬化性樹脂組成物中に配合することで、熱硬化性樹脂組成物の粘度を調整することができる。また、熱硬化性樹脂組成物に、前記式（１）で表される構造を含むエポキシ樹脂を用いることで、ハイサイクルプレス成形に適した速硬化性を得やすく、熱硬化性樹脂組成物の硬化物は高い機械物性を得やすい。
【００４７】
本発明の熱硬化性樹脂組成物におけるエポキシ樹脂は、前記式（１）で表される構造を含むエポキシ樹脂と、分子内に３つ以上のエポキシ基を有する多官能エポキシ樹脂とを含むことが好ましい。分子内に３つ以上のエポキシ基を有する多官能エポキシ樹脂としては、前記式（１）で表される構造を含まず分子内に３つ以上のエポキシ基を有する多官能エポキシ樹脂が好ましい。
【００４８】
分子内に３つ以上のエポキシ基を有する多官能エポキシ樹脂としては、例えばフェノールノボラック型エポキシ樹脂、クレゾールノボラック型エポキシ樹脂、トリスフェノールメタン型エポキシ樹脂、テトラグリシジルジアミノジフェニルメタン類、アミノフェノールのグリシジル化合物、アミノクレゾールのグリシジル化合物等が挙げられる。
これらのなかでも高い耐熱性と、高い機械物性を発揮できる点で、フェノールノボラック型エポキシ樹脂、トリスフェノールメタン型エポキシ樹脂、テトラグリシジルジアミノジフェニルメタンが好ましい。
フェノールノボラック型エポキシ樹脂のように、分子内に有するエポキシ基の個数が異なる物質を含んでいる場合には、ＧＰＣで分画することで、分子内に３つ以上のエポキシ基を有する多官能エポキシ樹脂の含有量を算出した。
【００４９】
前記式（１）で表される構造を含むエポキシ樹脂の含有量は、熱硬化性樹脂組成物におけるエポキシ樹脂１００質量部に対し、３０〜７０質量部が好ましく、４０〜６５質量部がより好ましい。
前記式（１）で表される構造を含むエポキシ樹脂の含有量が前記下限値以上であれば、速硬化性と高い機械物性を得やすい。前記式（１）で表される構造を含むエポキシ樹脂の含有量が前記上限値以下であれば、耐熱性の高い樹脂硬化物が得られやすい。
【００５０】
分子内に３個以上のエポキシ基を有する多官能エポキシ樹脂の含有量は、熱硬化性樹脂組成物におけるエポキシ樹脂１００質量部に対し、２０〜４０質量部が好ましく、２０〜３０質量部がより好ましい。
分子内に３個以上のエポキシ基を有する多官能エポキシ樹脂の含有量が前記下限値以上であれば、高い耐熱性を得やすい。分子内に３個以上のエポキシ基を有する多官能エポキシ樹脂の含有量が前記上限値以下であれば、高い機械物性が得られやすい。
【００５１】
また、後述するように、室温で液体状のエポキシ樹脂と固体状のエポキシ樹脂、さらに必要に応じて熱可塑性樹脂を組み合わせて使用することで、熱硬化性樹脂組成物の粘度を最適な範囲に調整することができる。
【００５２】
エポキシ樹脂１００質量部に占める、室温で液体状のエポキシ樹脂の含有量は、１０〜９０質量部であることが好ましく、６０〜９０質量部であることがより好ましい。
エポキシ樹脂１００質量部に占める、室温で液体状のエポキシ樹脂の含有量を前記範囲内とすることで、熱硬化性樹脂組成物の粘度を適正範囲とすることができる。
【００５３】
室温で液体状のエポキシ樹脂の市販品としては、例えばｊＥＲ８２５、８２６、８２７、８２８、８３４（以上、三菱ケミカル（株）製）、エピクロン８５０（ＤＩＣ（株）製）、エポトートＹＤ−１２８（新日鉄住金化学（株）製）、ＤＥＲ−３３１、ＤＥＲ−３３２（ダウケミカル社製）、ＡＲＡＬＤＩＴＥ（登録商標。以下同じ。）ＬＹ５５６（ハンツマン・アドバンスト・マテリアル社製）等のビスフェノールＡ型エポキシ樹脂；
ｊＥＲ８０６、８０７、１７５０（以上、三菱ケミカル（株）製）、エピクロン８３０（ＤＩＣ（株）製）、エポトートＹＤ−１７０、エポトートＹＤ−１７５（以上、新日鉄住金化学（株）製）等のビスフェノールＦ型エポキシ樹脂；
ｊＥＲ１５２（三菱ケミカル（株）製）、エピクロンＮ−７３０Ａ（ＤＩＣ（株）製）、ＤＥＮ−４２５（ダウケミカル社製）等のフェノールノボラック型エポキシ樹脂；
ｊＥＲ６０４、６３０（以上、三菱ケミカル（株）製）、ＭＹ０６００、ＭＹ０５００（以上、ハンツマン・アドバンスト・マテリアル社製）等のアミン型エポキシ樹脂；
セロキサイド２０２１Ｐ、セロキサイド８０００（（株）ダイセル製）等の脂環式エポキシ樹脂；
等が挙げられる。
これらの室温で液体状のエポキシ樹脂は、１種を単独で使用してもよいし、２種以上を併用してもよい。
【００５４】
室温で液体状のエポキシ樹脂としては、硬化物の靱性と耐熱性のバランスに優れる点から、ビスフェノールＡ型エポキシ樹脂、フェノールノボラック型エポキシ樹脂が好ましい。
【００５５】
エポキシ樹脂１００質量部に占める、室温で固体状のエポキシ樹脂の含有量は、１０〜９０質量部であることが好ましく、１０〜３０質量部であることがより好ましい。
エポキシ樹脂１００質量部に占める、室温で固体状のエポキシ樹脂の含有量を前記範囲内とすることで、熱硬化性樹脂組成物の粘度を適正範囲とすることができる。
【００５６】
室温で固体状のエポキシ樹脂の市販品としては、例えばｊＥＲ１５４、１５７Ｓ７０（以上、三菱ケミカル（株）製）、エピクロンＮ−７７０、エピクロンＮ−７４０、エピクロンＮ−７７５（以上、ＤＩＣ（株）製）等のフェノールノボラック型エポキシ樹脂；
エピクロンＮ−６６０、エピクロンＮ−６６５、エピクロンＮ−６７０、エピクロンＮ−６７３、エピクロンＮ−６９５（以上、ＤＩＣ（株）製）、ＥＯＣＮ（登録商標。以下同じ。）−１０２０、ＥＯＣＮ−１０２Ｓ、ＥＯＣＮ−１０４Ｓ（以上、日本化薬（株）製）等のクレゾールノボラック型エポキシ樹脂；
ｊＥＲ１００１、１００２、１００３（以上、三菱ケミカル（株）製）等のビスフェノールＡ型エポキシ樹脂；
ｊＥＲ４００４Ｐ、４００５Ｐ（以上、三菱ケミカル（株）製）等のビスフェノールＦ型エポキシ樹脂；
ｊＥＲ１０３２Ｈ６０（三菱ケミカル（株）製）等のトリスフェノールメタン型エポキシ樹脂；
ＹＸ４０００、ＹＬ６１２１Ｈ（以上、三菱ケミカル（株）製）等のビフェニル型エポキシ樹脂；
ＨＰ４７００（ＤＩＣ（株）製）等のナフタレン型エポキシ樹脂；
ＨＰ７２００（ＤＩＣ（株）製）等のジシクロペンタジエン型エポキシ樹脂；
ＴＳＲ−４００（ＤＩＣ（株）製）、ＤＥＲ８５８（ダウケミカル社製）、ＡＥＲ  ４１５２（旭化成イーマテリアルズ（株）製）等のオキサゾリドン環骨格を有するエポキシ樹脂；
ＥＸＡ−１５１４、ＥＸＡ−１５１７（ＤＩＣ（株）製）等のビスフェノールＳ型エポキシ樹脂；
等が挙げられる。
【００５７】
また、室温で固体状のエポキシ樹脂としては、分子内に前記式（１）で表される構造を含むエポキシ樹脂を用いてもよい。
室温で固体状のエポキシ樹脂として、分子内に前記式（１）で表される構造を含むエポキシ樹脂を用いることで、熱硬化性樹脂組成物の硬化時間を短縮しやすく、さらに熱硬化性樹脂組成物の硬化物が高い機械物性を得やすい。
【００５８】
これらの室温で固体状のエポキシ樹脂は、１種を単独で使用してもよいし、２種以上を併用してもよい。
【００５９】
本発明の熱硬化性樹脂組成物におけるエポキシ樹脂の分子量は、２００〜３０００が好ましく、３００〜２０００がより好ましい。エポキシ樹脂の分子量が前記範囲内であれば、熱硬化性樹脂組成物を所望の粘度に調整しやすい。
【００６０】
分子量とは、ゲルパーミエイションクロマトグラフィーによるポリスチレン換算の重量平均分子量である。
＜分子量の分画条件＞
下記条件で、エポキシ樹脂の各成分を分取してエポキシ樹脂の分子量を算出する。
分取した各フラクションの重量平均分子量をそのフラクションの分子量とし、ピーク面積と全ピーク面積の比から、そのフラクションの質量割合を算出する。
装置  ：  ＨＬＣ−８０２０（コンポーネントシステム）  （東ソー製）
ポンプ  ：  ＤＰ−８０２０（コンピューターコントロールデュアルポンプ  ２台）
オンラインデガッサー  ：  ＳＤ−８０２２
オートサンプラー  ：  ＡＳ−８０２０
ＲＩ検出器  ：  ＲＩ−８０２０
ＵＶ検出器  ：  ＵＶ−８０２０
フラクションコレクター  ：  ＦＣ−８０２０
カラム  ：  ＴＳＫ−ＧＥＬ  Ｇ３０００（２１．５ｍｍＩＤ×６０ｃｍＬ）×２本  ＋  ガードカラム付
流速  ：  ４．０ｍｌ／分（２．０ｍｌ／分×２）
移動相  ：  クロロホルム
カラム温度  ：  室温
注入量  ：  １．０ｍｌ
濃度  ：  ６質量％
【００６１】
本発明の熱硬化性樹脂組成物におけるエポキシ樹脂のエポキシ当量は、１２０〜３００ｇ／ｅｑが好ましく、１５０〜２８０ｇ／ｅｑがより好ましい。
エポキシ樹脂のエポキシ当量が前記下限値以上であれば、樹脂が脆くなりすぎず、高い機械物性を得やすい。エポキシ樹脂のエポキシ当量が前記上限値以下であれば、耐熱性が低下しにくい。
エポキシ当量とは、エポキシ基１個あたりのエポキシ樹脂の分子量を意味する。
【００６２】
本発明の熱硬化性樹脂組成物１００質量部中のエポキシ樹脂の含有量は、６０〜９５質量部が好ましく、６５〜９３質量部がより好ましく、７０〜９０質量部がさらに好ましい。
エポキシ樹脂の含有量が前記下限値以上であれば、機械物性を高く保ちやすい。エポキシ樹脂の含有量が前記上限値以下であれば、硬化時の耐熱性が低下しにくい。
【００６３】
［エポキシ樹脂硬化剤］
本発明の熱硬化性樹脂組成物におけるエポキシ樹脂硬化剤は、ジシアンジアミドまたはその誘導体である。
ジシアンジアミドおよびその誘導体は融点が高く、低温領域でエポキシ樹脂との相溶性が抑えられる。また、エポキシ樹脂組成物がジシアンジアミドまたはその誘導体を含むことで、優れたポットライフが得られるとともに、樹脂硬化物の力学特性が向上しやすい。
【００６４】
ジシアンジアミドの誘導体としては、例えばジシアンジアミドと、エポキシ樹脂、ビニル化合物、アクリル化合物、９，１０−ジヒドロ−９−オキサ−１０−フォスファフェナントレン−１０−オキサイド等の各種化合物を結合させたもの等が挙げられる。
本発明の熱硬化性樹脂組成物におけるエポキシ樹脂硬化剤としては、これらの１種を単独で用いてもよく、２種以上を組み合わせて用いてもよい。また、ジシアンジアミドと併用してもよい。
本発明の熱硬化性樹脂組成物におけるエポキシ硬化剤としては、反応性の点からジシアンジアミドが好ましい。
【００６５】
ジシアンジアミドまたはその誘導体としては市販品を用いてもよい。
ジシアンジアミドの市販品としては、例えば、ＤＩＣＹ７、ＤＩＣＹ１５（以上、三菱ケミカル株式会社製）Ｄｉｃｙａｎｅｘ  １４００Ｆ（以上、Ａｉｒ  Ｐｒｏｄｕｃｔｓ社製）等が挙げられるが、これらに限定されるものではない。
【００６６】
本発明の熱硬化性樹脂組成物１００質量部中のジシアンジアミドまたはその誘導体の含有量は、１〜９質量部が好ましく、３〜８質量部がより好ましく、３．５〜７質量部がさらに好ましい。
ジシアンジアミドまたはその誘導体の含有量が前記下限値以上であれば、エポキシ樹脂組成物中に含まれるエポキシ樹脂を十分に硬化することができる。ジシアンジアミドまたはその誘導体の含有量が前記上限値以下であれば、保存安定性を確保しやすく、樹脂硬化物の靱性を高くしやすい。
【００６７】
［イミダゾール化合物］
本発明の熱硬化性樹脂組成物におけるイミダゾール化合物は、分子内にイミダゾール環を有する化合物であり、イミダゾール環に置換基を持つ化合物（以下、「イミダゾール誘導体」とも言う。）、エポキシ樹脂のエポキシ基にイミダゾールもしくはイミダゾール誘導体が開環付加した構造を有する化合物（以下、「イミダゾールアダクト」とも言う。）、イミダゾールまたはイミダゾール誘導体を異分子で包接した化合物（以下、「包接イミダゾール」とも言う。）、マイクロカプセル化したイミダゾールまたはイミダゾール誘導体（以下、「マイクロカプセル型イミダゾール」とも言う。）、および安定化剤等を配位させたイミダゾールまたはイミダゾール誘導体（以下、「イミダゾール付加物」とも言う。）からなる群から選ばれる少なくとも１種であることが好ましい。
【００６８】
なかでも、本発明の熱硬化性樹脂組成物におけるイミダゾール化合物としては、硬化開始温度が１００℃以上であるイミダゾール化合物が好ましく用いられる。
硬化開始温度が１００℃以上であるイミダゾール化合物は、室温等、比較的低温での反応性が低く、また、硬化開始温度が１００℃以上であるイミダゾール化合物を含むエポキシ樹脂組成物は熱安定性が高い。したがって、硬化開始温度が１００℃以上であるイミダゾール化合物を含むエポキシ樹脂組成物や、これを含むプリプレグは保存安定性が高い。一方で、エポキシ樹脂組成物の成形加工温度では、高い硬化性および硬化促進性を示す。
本発明の熱硬化性樹脂組成物におけるイミダゾール化合物の硬化開始温度は１１０℃以上であることがより好ましい。
【００６９】
硬化開始温度は以下の方法で測定された値である。
＜イミダゾール化合物の硬化開始温度＞
エポキシ当量が１８０〜２２０のビスフェノールＡ型エポキシ樹脂１００質量部に、イミダゾール化合物を１０質量部加えて混合して調製した試料樹脂組成物につき、昇温速度１０℃／分で示差走査熱量計（ＤＳＣ）により発熱量を測定し、得られたＤＳＣ曲線の変曲点における接線とベースラインとの交点の温度。
【００７０】
硬化開始温度が１００℃以上であるイミダゾール化合物としては、イミダゾール誘導体、イミダゾールアダクト、包接イミダゾール、マイクロカプセル型イミダゾール、イミダゾール付加物等が挙げられる。
これらのイミダゾール化合物は、１種を単独で用いてもよく、２種以上を併用してもよい。
【００７１】
硬化開始温度が１００℃以上のイミダゾール誘導体としては、例えば、２，４−ジアミノ−６−［２’−メチルイミダゾリル−（１’）］−エチル−ｓ−トリアジン、１−シアノエチル−２−フェニルイミダゾリウムトリメリテイト、２−フェニル−４，５−ジヒドロキシメチルイミダゾール、および２−フェニル−４−メチル−５−ヒドロキシメチルイミダゾール等が挙げられる。
【００７２】
アダクト処理、異分子による包接処理、マイクロカプセル化処理する前のイミダゾール誘導体の具体例としては、２−メチルイミダゾール、２−エチル−４−メチルイミダゾール、２−ウンデシルイミダゾール、２−ヘプタデシルイミダゾール、１，２−ジメチルイミダゾール、２−フェニルイミダゾール、２−フェニル−４−メチルイミダゾール、１−ベンジル−２−フェニルイミダゾール、１−ベンジル−２−メチルイミダゾール、１−シアノエチル−２−メチルイミダゾール、１−シアノエチル−２−エチル−４−メチルイミダゾール、１−シアノエチル−２−ウンデシルイミダゾール、１−シアノエチル−２−フェニルイミダゾール、１−シアノエチル−２−エチル−４−メチルイミダゾリウムトリメリテイト、１−シアノエチル−２−ウンデシルイミダゾリウムトリメリテイト、１−シアノエチル−２−フェニルイミダゾリウムトリメリテイト、２，４−ジアミノ−６−（２’−メチルイミダゾリル−（１’））−エチル−ｓ−トリアジン、２，４−ジアミノ−６−（２’−ウンデシルイミダゾリル−（１’））−エチル−ｓ−トリアジン、２，４−ジアミノ−６−（２’−エチル−４−メチルイミダゾリル−（１’））−エチル−ｓ−トリアジン、１−シアノエチル−２−フェニル−４，５−ジ（２−シアノエトキシ）メチルイミダゾール、２−フェニル−４，５−ジヒドロキシメチルイミダゾール、２−フェニル−４−メチル−５−ヒドロキシメチルイミダゾール等が挙げられるが、これらに限定されるものではない。
【００７３】
硬化開始温度が１００℃以上のイミダゾール付加物としては、安定化剤を配位させたイミダゾールまたはイミダゾール誘導体等が挙げられる。
イミダゾール付加物としては、イミダゾールまたはイミダゾール誘導体がホウ酸化合物、イソシアヌル酸、金属原子等に配位してイミダゾール環とエポキシ基の反応性を制御しているものが好ましく挙げられる。
【００７４】
これらの中で、イミダゾールまたはイミダゾール誘導体のイソシアヌル酸付加物は、エポキシ樹脂中での安定性を確保しやすく、エポキシ樹脂との硬化物の耐熱性を下げにくいため好ましい。
イソシアヌル酸を付加する前のイミダゾール誘導体の具体例としては、２−メチルイミダゾール、２−エチル−４−メチルイミダゾール、２−ウンデシルイミダゾール、２−ヘプタデシルイミダゾール、１，２−ジメチルイミダゾール、２−フェニルイミダゾール、２−フェニル−４−メチルイミダゾール、１−ベンジル−２−フェニルイミダゾール、１−ベンジル−２−メチルイミダゾール、１−シアノエチル−２−メチルイミダゾール、１−シアノエチル−２−エチル−４−メチルイミダゾール、１−シアノエチル−２−ウンデシルイミダゾール、１−シアノエチル−２−フェニルイミダゾール、１−シアノエチル−２−エチル−４−メチルイミダゾリウムトリメリテイト、１−シアノエチル−２−ウンデシルイミダゾリウムトリメリテイト、１−シアノエチル−２−フェニルイミダゾリウムトリメリテイト、２，４−ジアミノ−６−（２’−メチルイミダゾリル−（１’））−エチル−ｓ−トリアジン、２，４−ジアミノ−６−（２’−ウンデシルイミダゾリル−（１’））−エチル−ｓ−トリアジン、２，４−ジアミノ−６−（２’−エチル−４−メチルイミダゾリル−（１’））−エチル−ｓ−トリアジン、１−シアノエチル−２−フェニル−４，５−ジ（２−シアノエトキシ）メチルイミダゾール、２−フェニル−４，５−ジヒドロキシメチルイミダゾール、２−フェニル−４−メチル−５−ヒドロキシメチルイミダゾール等が挙げられるが、これらに限定されるものではない。
【００７５】
特に、安定性が高く、硬化性も高いため、硬化開始温度が１００℃以上のイミダゾール付加物としては、２，４−ジアミノ−６−（２’−メチルイミダゾリル−（１’））−エチル−ｓ−トリアジン・イソシアヌル酸付加物、２−フェニルイミダゾール・イソシアヌル酸付加物、２−メチルイミダゾール・イソシアヌル酸付加物、２−フェニル−４，５−ジヒドロキシメチルイミダゾール・イソシアヌル酸付加物、２−フェニル−４−メチル−５−ヒドロキシメチルイミダゾール・イソシアヌル酸付加物が好ましい。
【００７６】
より保存安定性が向上しやすい観点から、さらに好ましい硬化開始温度が１００℃以上のイミダゾール付加物としては、分子内にトリアジン骨格（トリアジン環）を有するイミダゾール誘導体のイソシアヌル酸付加物が挙げられる。
分子内にトリアジン骨格（トリアジン環）を有するイミダゾール誘導体のイソシアヌル酸付加物としては、２，４−ジアミノ−６−（２’−メチルイミダゾリル−（１’））−エチル−ｓ−トリアジン・イソシアヌル酸付加物、１−（４，６−ジアミノ−ｓ−トリアジン−２−イル）エチル−２−ウンデシルイミダゾール・イソシアヌル酸付加物、２，４−ジアミノ−６−[２−（２−エチル−４−メチル−１−イミダゾリル）エチル]−ｓ−トリアジン・イソシアヌル酸付加物等が挙げられる。
【００７７】
プリプレグとしての保存安定性やハイサイクルプレス成形に適した速硬化性を得やすい観点から、２，４−ジアミノ−６−（２’−メチルイミダゾリル−（１’））−エチル−ｓ−トリアジン・イソシアヌル酸付加物が特に好ましい。
【００７８】
２，４−ジアミノ−６−（２’−メチルイミダゾリル−（１’））−エチル−ｓ−トリアジン・イソシアヌル酸付加物の市販品としては、例えば２ＭＡ−ＯＫ（四国化成工業株式会社製）等が挙げられるが、これらに限定されるものではない。
【００７９】
これらの硬化開始温度が１００℃以上のイミダゾール化合物の中で、安定性と硬化性を確保しやすい観点から、硬化開始温度が１００℃以上のイミダゾール付加物が好ましい。
【００８０】
本発明の熱硬化性樹脂組成物におけるイミダゾール化合物は、ジシアンジアミドまたはその誘導体および分子内に２つ以上のジメチルウレイド基を持つ尿素誘導体と組み合わせて熱硬化性樹脂組成物に配合されることにより、熱硬化性樹脂組成物を短時間で硬化させやすい。また、本発明の熱硬化性樹脂組成物がイミダゾール化合物を含有することにより、硬化物の耐熱性を向上させやすい。
【００８１】
本発明の熱硬化性樹脂組成物１００質量部中のイミダゾール化合物の含有量は、１〜８質量部が好ましく、１〜７質量部がより好ましく、１〜４質量部がさらに好ましく、１．５〜３質量部が特に好ましい。
イミダゾール化合物の含有量が前記下限値以上であれば、熱硬化性樹脂組成物の硬化性が向上しやすく、その硬化物が高い耐熱性を示しやすい。イミダゾール化合物の含有量が前記上限値以下であれば、保存安定性を損ないにくく、機械物性を高く保ちやすい。
【００８２】
通常、イミダゾール化合物は室温（２５℃）の条件下では結晶性固体であり、１００℃以下ではエポキシ樹脂への溶解性は低い。したがって、熱硬化性樹脂組成物中に良好に分散して、硬化反応を促進する観点から、イミダゾール化合物としては、好ましくは１００μｍ以下、より好ましくは２０μｍ以下の体積平均粒径を有する粉体であることが好ましい。
体積平均粒径は粒度計（日機装社製、製品名：ＡＥＯＴＲＡＣ  ＳＰＲ  Ｍｏｄｅｌ：７３４０）にて測定することができ、測定した粒度分布のＤ５０の値とする。
【００８３】
［エポキシ樹脂硬化促進剤］
本発明の熱硬化性樹脂組成物におけるエポキシ樹脂硬化促進剤は、分子内に２つ以上のジメチルウレイド基を持つ尿素誘導体を含む。
分子内に２つ以上のジメチルウレイド基を持つ尿素誘導体としては、分子内に２つ以上のジメチルウレイド基を持ち、高温で加熱することによりイソシアネート基とジメチルアミンを生成し、これらがエポキシ樹脂のエポキシ基、ジシアンジアミドまたはその誘導体を活性化するものであれば、特に制限されない。分子内に１つしかジメチルウレイド基を持たない場合は、エポキシ樹脂との反応において架橋密度の低下による耐熱性の低下が起こる。
【００８４】
尿素誘導体としては、例えばジメチルウレイド基が芳香環に結合した芳香族ジメチルウレア、ジメチルウレイド基が脂肪族化合物に結合した脂肪族ジメチルウレア等が挙げられる。
これらのなかでも、硬化速度が速くなる点で、芳香族ジメチルウレアが好ましい。
【００８５】
分子内に２つ以上のジメチルウレイド基を持つ芳香族ジメチルウレアとしては、メチレンビス（フェニルジメチルウレア）、トリレンビス（ジメチルウレア）等が挙げられる。具体例としては、４，４’−メチレンビス（フェニルジメチルウレア）（ＭＢＰＤＭＵ）、２，４−ビス（３，３−ジメチルウレイド）トルエン（ＴＢＤＭＵ）、２，４−トリレンビス（Ｎ’−２，４，６−トリブロモフェニル尿素）等が挙げられる。
これらのなかでも、硬化促進能力が高く、樹脂硬化物への耐熱性を付与しやすいため、ＴＢＤＭＵが好ましい。
これらの分子内に２つ以上のジメチルウレイド基を持つ芳香族ジメチルウレアは、１種を単独で用いてもよく、２種以上を組み合わせて用いてもよい。
【００８６】
分子内に２つ以上のジメチルウレイド基を持つ脂肪族ジメチルウレアとしては、イソホロンジイソシアネートとジメチルアミンとから得られるジメチルウレア、ｍ−キシリレンジイソシアネートとジメチルアミンとから得られるジメチルウレア、ヘキサメチレンジイソシアネートとジメチルアミンとから得られるジメチルウレア等が挙げられる。
【００８７】
分子内に２つ以上のジメチルウレイド基を持つ尿素誘導体としては市販品を用いてもよい。
ＭＢＰＤＭＵの市販品としては、例えばＴｅｃｈｎｉｃｕｒｅ  ＭＤＵ−１１（以上、Ａ＆Ｃ  Ｃａｔａｌｙｓｔｓ社製）；Ｏｍｉｃｕｒｅ（登録商標。以下同じ。）（オミキュア）５２（以上、ピイ・ティ・アイ・ジャパン株式会社製）等が挙げられるが、これらに限定されるものではない。
ＴＢＤＭＵの市販品としては、例えばＯｍｉｃｕｒｅ（オミキュア）２４（以上、ピイ・ティ・アイ・ジャパン株式会社製）等が挙げられるが、これらに限定されるものではない。
【００８８】
本発明の熱硬化性樹脂組成物１００質量部中の分子内に２つ以上のジメチルウレイド基を持つ尿素誘導体の含有量は、１〜８質量部が好ましく、１〜５質量部がより好ましく、１．５〜４質量部がさらに好ましい。
分子内に２つ以上のジメチルウレイド基を持つ尿素誘導体の含有量が前記下限値以上であれば、エポキシ樹脂組成物中に含まれるエポキシ樹脂の硬化促進作用が十分に得られやすい。分子内に２つ以上のジメチルウレイド基を持つ尿素誘導体の含有量が前記上限値以下であれば、保存安定性、耐熱性、機械的特性により優れた樹脂硬化物が得られやすい。
【００８９】
分子内に２つ以上のジメチルウレイド基を持つ尿素誘導体のうち、ＭＢＰＤＭＵおよびＴＢＤＭＵは室温（２５℃）の条件下では結晶性固体であり、１００℃以下ではエポキシ樹脂への溶解性は低い。したがって、熱硬化性樹脂組成物中に良好に分散して、硬化反応を促進する観点から、分子内に２つ以上のジメチルウレイド基を持つ尿素誘導体としては、好ましくは１００μｍ以下、より好ましくは２０μｍ以下の体積平均粒径を有する粉体であることが好ましい。
体積平均粒径は、イミダゾール化合物の体積平均粒径と同様に測定することができる。
【００９０】
［任意成分］
本発明の熱硬化性樹脂組成物は、本発明の趣旨を損なわない範囲で、ジシアンジアミドまたはその誘導体、イミダゾール化合物、分子内に２つ以上のジメチルウレイド基を持つ尿素誘導体のいずれにも該当しない任意成分を含んでもよい。
【００９１】
ただし、任意成分としての、低温における硬化性に優れるその他の硬化剤は、熱硬化性樹脂組成物を含む樹脂フィルムのライフ、すなわち、樹脂フィルムのタック性と柔軟性を保持したまま保存可能な期間を短くするため、少量の添加にとどめておく必要がある。
【００９２】
また、本発明の熱硬化性樹脂組成物は、粘度を最適範囲に調整するため、熱可塑性樹脂を含有していてもよい。
熱可塑性樹脂としては、エポキシ樹脂への溶解性が高い、ポリビニルアセタール樹脂、ポリビニルアルコール樹脂、フェノキシ樹脂、ポリスルホン、ポリエーテルスルホンが好ましい。
【００９３】
熱可塑性樹脂の市販品としては、例えば、ポリビニルアセタール樹脂としてデンカブチラール（電気化学工業（株）製）、ポリビニルアルコール樹脂としてデンカポバール（登録商標。以下同じ。）（電気化学工業（株）製）、ビニレック（登録商標。以下同じ。）（チッソ（株）製）、フェノキシ樹脂としてＹＰ−５０（新日鉄住金化学（株）製）、ＹＰ−５０ｓ（新日鉄住金化学（株）製）、ＹＰ−７０（新日鉄住金化学（株）製）、ポリスルホンとしてＵＤＥＬ（登録商標。以下同じ。）（ソルベイ アドバンストポリマーズ（株）製）、ポリエーテルスルホンとしてＵｌｔｒａｓｏｎ（登録商標。以下同じ。）（ＢＡＳＦ社製）等が挙げられる。
【００９４】
本発明の熱硬化性樹脂組成物における熱可塑性樹脂の含有量は、熱硬化性樹脂組成物におけるエポキシ樹脂１００質量部に対し、１〜２０質量部が好ましく、２〜１０質量部がより好ましい。
熱可塑性樹脂の含有量が前記下限値以上であれば、室温でのタック低減や硬化時の樹脂フロー抑制の効果を発揮しやすい。熱可塑性樹脂の含有量が前記上限値以下であれば、硬化物の機械物性を損ないにくい。
【００９５】
さらに、本発明の熱硬化性樹脂組成物は、本発明の趣旨を損なわない範囲で、各種添加剤、樹脂、充填剤等を含有していてもよい。
【００９６】
［熱硬化性樹脂組成物の硬化完了時間］
本発明の熱硬化性樹脂組成物は、キュラストメーターで測定した硬化完了時間が、１４０℃において６分以下であることが好ましく、５分以下であることがより好ましい。
前記時間内で硬化完了すれば、ハイサイクルプレス成形に使用する樹脂組成物として十分な速硬化性を有していると言える。
【００９７】
イミダゾール化合物と分子内に２つ以上のジメチルウレイド基を持つ尿素誘導体を併用することで、上記特性を達成することができる。下記式（１）で表される構造を含むエポキシ樹脂を用いることで、さらに速硬化性を向上させることができる。
【００９８】
キュラストメーターは、一定温度下において樹脂組成物を破壊しない程度の一定振幅の正弦波振動を樹脂組成物に与え、樹脂組成物から上ダイスに伝わるトルクを連続的に測定し、硬化反応進行中の粘弾性応力の変化をトルク振幅／時間曲線（硬化曲線）として記録するものである。
本発明の熱硬化性樹脂組成物の硬化完了時間は硬化曲線からトルク値が変化しなくなる最大トルク値（Ｔｍａｘ）を求め、最大トルク値の９０％のトルク値（Ｔ９０）を算出する。測定開始からＴ９０に到達するまでに要した時間を求め、これを硬化完了時間（ｔ９０）とする。
【００９９】
［熱硬化性樹脂組成物の粘度］
本発明の熱硬化性樹脂組成物は、６０℃で５分間保持した後の粘度をＶ０、６０℃で５時間保持した後の粘度をＶ１としたときに、粘度の比Ｖ１／Ｖ０が１．０〜４．５であることが好ましく、１．０〜２．５がより好ましく、１．０〜２．０がさらに好ましい。
本発明の熱硬化性樹脂組成物の粘度の比が前記範囲内にあることで、樹脂の調製中やプリプレグの製造中に増粘し、良好なプリプレグが得られなくなることを防止しやすい。樹脂の調製中やプリプレグの製造中に増粘した場合、プリプレグのタックが失われて積層できなかったり、プリプレグに樹脂が十分に含浸できなくなることにより繊維強化複合材料の内部にボイドが残ったり、表面の平滑性が損なわれて外観が悪くなったりする。
【０１００】
一般に、エポキシ樹脂中の硬化剤の量を調節することで、前記特性を達成することができる。ただし、硬化剤の量を減量して粘度の比Ｖ１／Ｖ０を前記範囲内にした場合、硬化剤の量の減量により速硬化性を失いやすい。すなわち、硬化剤の量を変更することで、速硬化性を維持し、かつ粘度の比Ｖ１／Ｖ０を前記範囲内にすることは困難な場合がある。
【０１０１】
これに対して、イミダゾール化合物を併用することで、速硬化性、および前記特性を両立できる。熱硬化性樹脂組成物の保存安定性および速硬化性を向上させる観点から、イミダゾール化合物が、イミダゾール誘導体、イミダゾールアダクト、包接イミダゾール、マイクロカプセル型イミダゾール、およびイミダゾール付加物からなる群より選ばれる１種を含むことが好ましい。なかでも、保存安定性を向上させる観点から、イミダゾール付加物が特に好ましい。
【０１０２】
本発明の熱硬化性樹脂組成物の３０℃における粘度は、１．０×１０２〜１．０×１０５Ｐａ・ｓが好ましく、５．０×１０２〜９．８×１０４Ｐａ・ｓがより好ましく、１．０×１０３〜９．７×１０４Ｐａ・ｓがさらに好ましい。
熱硬化性樹脂組成物の粘度が前記下限値以上であれば、樹脂フィルムの取り扱い性が優れたものとなりやすく、樹脂フィルムの作製や積層、成形等の作業が容易になる。熱硬化性樹脂組成物の粘度が前記上限値以下であれば、例えば後述の強化繊維基材を含む樹脂フィルム作製時に熱硬化性樹脂組成物を強化繊維基材に含浸させやすく、含浸時に過度に加熱する必要がなくなり、また、樹脂フィルムのドレープ性が損なわれにくい。
【０１０３】
熱硬化性樹脂組成物の粘度は、固体状の熱硬化性樹脂と液体状の熱硬化性樹脂を溶融混合することで上記範囲内とすることができる。
【０１０４】
本発明の熱硬化性樹脂組成物は初期温度を３０℃とし、２．０℃／分で昇温させる昇温粘度測定において、最低粘度となる温度が１００〜１３０℃であることが好ましい。また、その際の最低粘度は０．１Ｐａ・ｓ〜５０Ｐａ・ｓであることが好ましく、０．５Ｐａ・ｓ〜１０Ｐａ・ｓがより好ましい。
最低粘度となる温度が前記範囲内であれば、成形時における熱硬化性樹脂組成物の流動量を適正な範囲に抑制しやすく、外観のよい成形体を得やすい。また、その際の最低粘度が前記範囲内であれば、外観のよい成形体を得やすい。特に、最低粘度が前記下限値以上であれば、過度な流動が抑制されやすく、成形体表面に凹凸等の外観不良がおきにくく、前記上限値以下であれば、成形時に金型の隅々まで熱硬化性樹脂組成物が行き渡り、外観のよい成形体が得られやすい。
【０１０５】
最低粘度となる温度は、硬化剤の種類を選定することで前記範囲内とすることができる。また、その際の最低粘度は、固体状の熱硬化性樹脂と液体状の熱硬化性樹脂および熱可塑性樹脂等を溶融混合することで上記範囲内とすることができる。
【０１０６】
［熱硬化性樹脂組成物の製法］
本発明の熱硬化性樹脂組成物は、従来公知の方法で製造することができる。例えば、ガラスフラスコ、ニーダー、プラネタリーミキサー、一般的な撹拌加熱釜、攪拌加圧加熱釜等を用いて製造することが好ましい。
【０１０７】
本発明の熱硬化性樹脂組成物は、例えば、以下の工程を有する製造方法により製造されることが好ましい。
工程（１）：エポキシ樹脂、および熱可塑性樹脂等の添加剤を溶解容器に仕込み、７０〜１５０℃で、１〜６時間加熱混合して、エポキシ樹脂主剤を得る工程。
工程（２）：前記エポキシ樹脂主剤を５０〜７０℃に冷却した後、エポキシ樹脂硬化剤、イミダゾール化合物、エポキシ樹脂硬化促進剤を添加し、５０〜７０℃で０．５〜２時間混合して、エポキシ樹脂組成物を得る工程。
【０１０８】
≪プリプレグ≫
本発明のプリプレグは、本発明の熱硬化性樹脂組成物と、強化繊維基材とを含む。具体的には、強化繊維基材に本発明の熱硬化性樹脂組成物を含浸したシート状のプリプレグである。
【０１０９】
プリプレグは単層、又は必要に応じて複数枚を積層した積層体として用いられる。例えば図１に示すように、６枚のプリプレグ１０を積層したプリプレグ積層体１として使用される。
【０１１０】
強化繊維基材を構成する強化繊維としては、特に限定されず、例えば、無機繊維、有機繊維、金属繊維、又はこれらを組み合わせたハイブリッド構成の強化繊維等を使用できる。
【０１１１】
無機繊維としては、炭素繊維、黒鉛繊維、炭化珪素繊維、アルミナ繊維、タングステンカーバイド繊維、ボロン繊維、ガラス繊維等が挙げられる。
有機繊維としては、アラミド繊維、高密度ポリエチレン繊維、その他一般のナイロン繊維、ポリエステル繊維等が挙げられる。
金属繊維としては、ステンレス、鉄等の繊維が挙げられ、また金属を被覆した炭素繊維でもよい。
これらの中では、繊維強化複合材料の強度等の機械物性を考慮すると、炭素繊維が好ましい。
【０１１２】
強化繊維基材の強化繊維は、長繊維であってもよく、短繊維であってもよい。剛性に優れる点から、長繊維が好ましい。
強化繊維基材の形態としては、多数の長繊維を一方向に揃えてＵＤシート（一方向シート）とする形態、長繊維を製織してクロス材（織物）とする形態、短繊維からなる不織布とする形態等が挙げられる。
クロス材の織り方としては、例えば、平織、綾織、朱子織、三軸織等が挙げられる。
【０１１３】
強化繊維基材の繊維目付は、５０〜８００ｇ／ｍ２が好ましく、７５〜３００ｇ／ｍ２がより好ましい。
強化繊維基材の繊維目付が前記下限値以上であれば、所望の厚みを有する成形体を得るために必要な積層枚数を少なくできる。強化繊維基材の繊維目付が前記上限値以下であれば、良好な含浸状態のプリプレグ基材を得やすい。
【０１１４】
プリプレグ基材の積層構成は、特に限定されない。
例えば、ＵＤプリプレグ基材を用いる場合、上下に隣り合うＵＤプリプレグ基材の強化繊維の繊維軸が直交するように各ＵＤプリプレグ基材を積層した構成が挙げられる。
プリプレグ基材においては、同一種類のプリプレグ基材のみを積層してもよく、異なる種類のプリプレグ基材を積層してもよい。
【０１１５】
プリプレグ基材の積層数は、特に限定されず、要求される繊維強化複合材料の特性等に応じて適宜決定できる。
【０１１６】
≪繊維強化複合材料≫
本発明の繊維強化複合材料は、本発明のプリプレグの硬化物である。
繊維強化複合材料は、プリプレグを加熱加圧成形することにより得られる。
【０１１７】
［成形工程］
プリプレグを必要枚数積層することで得たプリプレグ積層体を金型により加熱加圧成形して繊維強化複合材料を得る。
【０１１８】
金型を用いたプリプレグ積層体の加熱加圧成形方法としては、公知の加熱加圧成形方法を採用でき、例えば、オートクレーブ成形、オーブン成形、内圧成形、プレス成形等が挙げられる。
プレス成形は、他の加熱加圧成形方法に比べて、表層に樹脂フィルムから形成された樹脂層を有する繊維強化複合材料を得ることが容易であるものの、成形圧力が高く、金型外に樹脂が流出しやすい傾向がある。しかし、本発明の熱硬化性樹脂組成物であれば、速硬化性に優れているので、成形時の金型からの樹脂流出を抑制できる。よって、本発明の熱硬化性樹脂組成物は成形工程でプレス成形を採用する場合により有効であり、ハイサイクルプレス成形を採用する場合に特に有効である。
【０１１９】
例えば、図２に例示した金型１００によりプリプレグ積層体１をプレス成形する場合について説明する。
金型１００は、上面側に凸部１１２が設けられた下型１１０と、下面側に凹部１２２が設けられた上型１２０とを備える。上型１２０を下型１１０に近接させて金型１００を閉じたときに、金型１００内の凸部１１２と凹部１２２の間に目的の繊維強化複合材料の形状と相補的な形状のキャビティが形成されるようになっている。
【０１２０】
図２（ａ）に示すように下型１１０上にプリプレグ積層体１を配置した後、図２（ｂ）に示すように、上型１２０を下型１１０に近接させて金型１００を閉じ、プリプレグ積層体１を加熱加圧成形する。金型１００により加圧されながら加熱されることで、プリプレグ積層体１中の熱硬化性樹脂組成物が流動しつつ硬化する。
硬化後、図２（ｃ）に示すように、金型１００を開いて繊維強化複合材料２を取り出して、図３に示すような繊維強化複合材料を得る。
【０１２１】
加熱加圧成形条件は、本発明のプリプレグ（プリプレグ積層体１）を用いる以外は、公知の加熱加圧成形条件を採用することができる。
【０１２２】
加熱加圧成形時の金型温度は、１００〜１８０℃が好ましく、１２０〜１６０℃がより好ましい。
前記下限値以上で加熱することで、速硬化することができ、成形サイクルを短縮できる。前記上限値以下で加熱することにより、成形時に樹脂フローが抑制され、外観のよい成形体を得ることができる。
【０１２３】
加熱加圧成形時の面圧は、１〜１５ＭＰａが好ましく、４〜１０ＭＰａがより好ましい。
前記下限値以上の圧力をかけることで、樹脂が流動し、金型の隅々まで樹脂組成物が行き渡るため、外観のよい成形体が得られやすい。前記上限値以下の圧力をかけることで、樹脂が流動しすぎて成形外観が悪くなることを防止できる。
【０１２４】
加熱加圧成形時間は、１〜１５分が好ましく、２〜８分がより好ましく、２〜５分がさらに好ましい。
前記下限値以上の時間で成形することで、保存安定性と速硬化性に優れた樹脂組成物を作成することができる。前記上限値以下の時間で成形することで、ハイサイクルプレス成形が可能となる。
【０１２５】
［賦形工程］
本発明の繊維強化複合材料の製造方法においては、成形工程に先立ち、本発明のプリプレグを１枚で、もしくは２枚以上重ね合わせて賦形することにより所望する成形品形状とほぼ正味形状を有するプリフォームを製作する賦形工程をさらに有していてもよい。すなわち、本発明の繊維強化複合材料の製造方法においては、必要に応じて本発明のプリプレグを２枚以上重ね合わせる積層工程、賦形工程および成形工程をこの順に行う方法であってもよい。
この場合は、所望する成形品形状とほぼ正味形状を有するプリフォームを成形工程で加熱加圧成形して所望する成形品形状を有する繊維強化複合材料を製造する。
【０１２６】
プリプレグ積層体の賦形方法は、目的の繊維強化複合材料の形状を踏まえた中間的な形状に賦形できる方法であればよく、本発明のプリプレグを１枚で、もしくは２枚以上重ね合わせて用いる以外は公知の方法を採用することができる。
【０１２７】
（耐熱性）
本発明の繊維強化複合材料は、動的粘弾性測定により得られるガラス転移温度が好ましくは１３５℃以上であり、より好ましくは１５０℃以上である。
繊維強化複合材料のガラス転移温度が前記下限値以上であれば、高い耐熱性が必要な部分に使用しうる。
【０１２８】
本発明の繊維強化複合材料の動的粘弾性測定によるガラス転移温度は、例えば、１４０℃に予熱した金型にプリプレグを入れ、金型を閉じて加圧しながら１４０℃で５分間保持した硬化物の動的粘弾性測定によって得られる貯蔵剛性率（Ｇ’）の温度依存性により決定される。
【実施例】
【０１２９】
以下、実施例によって本発明を詳細に説明するが、本発明は以下の記載によって限定されない。【０１３０】
［等温粘度安定性：熱硬化性樹脂組成物の粘度Ｖ０とＶ１の測定］
熱硬化性樹脂組成物の粘度は、以下の条件で測定した。
装置：レオメーター（サーモフィッシャー・サイエンティフィック社製、「ＭＡＲＳ  ４０」）
使用プレート：２５φパラレルプレート
プレートギャップ：０．５ｍｍ
測定周波数：１０ｒａｄ／秒
測定温度：６０℃
測定時間：５時間
応力：３００Ｐａ
上記測定方法で粘度測定を開始して、５分後の粘度をＶ０とし、５時間後の粘度をＶ１とした。【０１３１】
［６０℃等温粘度安定性評価］
上記粘度Ｖ０とＶ１の比から以下の評価基準にしたがって評価した。
（評価基準）
ＡＡ：Ｖ０／Ｖ１が１．０〜２．０以内。樹脂組成物の調製中やプリプレグ作成中に大きな粘度変化がなく、良好なプリプレグを作成できる。
Ａ：Ｖ０／Ｖ１が２．０〜２．５以内。
Ｂ：Ｖ０／Ｖ１が２．５〜４．５以内。
Ｃ：Ｖ０／Ｖ１が４．５以上。樹脂組成物の調製中やプリプレグ作成中に大きな粘度変化があり、良好なプリプレグが作成できない。【０１３２】
[キュラストメーターのキュアタイム：熱硬化性樹脂組成物の硬化完了時間]
熱硬化性樹脂組成物の硬化完了時間（最大トルク値の９０％トルクに到達する時間）は、以下のようにして求めた。
ＪＳＲトレーティング株式会社製の「キュラストメーター７  Ｔｙｐｅ  Ｐ」を使用し、ダイス温度１４０℃でのトルク値（Ｎ・ｍ）の変化を測定した。ついで、トルク値の変化曲線からトルク値が変化しなくなる最大トルク値（Ｔｍａｘ）を求め、最大トルク値の９０％のトルク値（Ｔ９０）を算出する。測定開始からＴ９０に到達するまでに要した時間を求め、これを硬化完了時間（ｔ９０）とした。測定条件を以下に示す。
装置：キュラストメーター（ＪＳＲトレーディング株式会社製、「キュラストメーター７  Ｔｙｐｅ  Ｐ」）
ダイス有効ボア径：φ１６０ｍｍ
測定温度：１４０℃【０１３３】
[硬化物の動的粘弾性測定（ガラス転移温度）]
各実施例、比較例で得られた成形板を長さ５５ｍｍ×幅１２．５ｍｍの試験片に加工し、ＴＡインストルメンツ社製レオメーターＡＲＥＳ−ＲＤＡを用いて、ねじりモードで測定した。測定周波数１Ｈｚ、昇温速度５℃／分で、ｌｏｇＧ’を温度に対してプロットし、ｌｏｇＧ’の平坦領域の近似直線と、ｌｏｇＧ’が急激に低下する領域の近似直線との交点の温度をガラス転移温度（Ｇ’Ｔｇ）とした。【０１３４】
[９０度曲げ強度]
各実施例、比較例で得られた成形板を、湿式ダイヤモンドカッタによって長さ（繊維と直交方向）６３ｍｍ×幅（繊維と平行方向）１２．７ｍｍの寸法に切断して、端面を＃１０００のサンドペーパーで研磨し、試験片を作製した。試験片について、万能試験機（Ｉｎｓｔｒｏｎ社製、Ｉｎｓｔｒｏｎ４４６５、解析ソフト：Ｂｌｕｅｈｉｌｌ）を用い、ＡＳＴＭ  Ｄ７９０に準拠して圧子Ｒ：５．０、Ｌ／Ｄ：１６、クロスヘッドスピード：０．９２〜０．９４ｍｍ／分の条件にて３点曲げ試験を行い、９０度曲げ強度を算出した。【０１３５】
[使用原料]
使用した原料を以下に示す。【０１３６】
（エポキシ樹脂）
分子内に前記式（１）で表される構造を含むエポキシ樹脂ａ−１およびａ−２【０１３７】
ａ−１：エポキシ樹脂と４，４’−ジアミノジフェニルスルフォンとの反応物
ビスフェノールＡ型エポキシ樹脂（製品名「ｊＥＲ  ８２８」、三菱化学株式会社製）と４，４’−ジアミノジフェニルスルフォン（商品名：セイカキュアーＳ、和歌山精化工業（株）製）とを質量比１００：９で室温にて混合した後、１５０℃にて混合加熱して得た反応物であって、エポキシ樹脂と分子内に少なくとも一つの硫黄原子を有するアミン化合物との反応生成物を主成分とする混合物（エポキシ当量２６６ｇ／ｅｑ、粘度（９０℃）１．３Ｐａ・ｓ）。【０１３８】
ａ−２：ａ−１とポリエーテルスルホンの溶解物
ｊＥＲ８２８／ポリエーテルスルホン（商品名：Ｅ２０２０Ｐ、ＢＡＳＦ製）＝７／３（単位：質量部）にて混合し１８０℃にて均一に溶解させて樹脂組成物（Ｉ）を得た。上記のａ−１を７１．６７質量部と樹脂組成物（Ｉ）２３．３３質量部を混合してａ−１とポリエーテルスルホンの溶解物を得た。エポキシ当量２６６ｇ／ｅｑ、粘度（９０℃）１．３Ｐａ・ｓ）【０１３９】
Ｎ７７５：フェノールノボラック型エポキシ樹脂（製品名「Ｎ７７５」、エポキシ当量１８９、ＤＩＣ株式会社製、エポキシ基を３個以上有する分子の比率  ９０．９％）。
ｊＥＲ８２８：ビスフェノールＡ型エポキシ樹脂（製品名「ｊＥＲ  ８２８」、エポキシ当量１８９、三菱ケミカル株式会社製）。
ｊＥＲ１０３２Ｈ６０：トリスフェノールメタン型エポキシ樹脂（製品名「ｊＥＲ１０３２Ｈ６０」、エポキシ当量１６９、三菱ケミカル株式会社製、エポキシ基を３個以上有する分子の比率  ９８．４％）。
ｊＥＲ６０４：ビスフェノールＡ型エポキシ樹脂（製品名「ｊＥＲ  ６０４」、エポキシ当量１２０、三菱ケミカル株式会社製、エポキシ基を３個以上有する分子の比率  １００％）。【０１４０】
（エポキシ樹脂硬化剤）
Ｄｉｃｙ１５：ジシアンジアミド（製品名「Ｄｉｃｙ１５」、三菱ケミカル株式会社製、平均粒径８．３μｍ）
Ｄｉｃｙ１４００Ｆ：ジシアンジアミド（製品名「Ｄｉｃｙａｎｅｘ  １４００Ｆ」、エアプロダクツ社製、平均粒径４．５μｍ）【０１４１】
（イミダゾール化合物）
２ＭＡＯＫ：２，４−ジアミノ−６−（２’−メチルイミダゾリル−（１’））−エチル−ｓ−トリアジン・イソシアヌル酸付加物（体積平均粒径１．１μｍ、製品名「キュアゾール２ＭＡＯＫ−ＰＷ」、四国化成社製）。
２ＭＺＡ：２，４−ジアミノ−６−（２’−メチルイミダゾリル−（１’））−エチル−ｓ−トリアジン（体積平均粒径１．４μｍ、製品名「キュアゾール２ＭＺＡ−ＰＷ」、四国化成社製）。【０１４２】
（エポキシ樹脂硬化促進剤）
ＴＢＤＭＵ：２，４−ビス（３，３−ジメチルウレイド）トルエン（製品名「オミキュア２４」、ピイ・ティ・アイ・ジャパン社製）。
ＤＣＭＵ：３−（３，４−ジクロロフェニル）−１，１−ジメチル尿素（製品名「ＤＣＭＵ９９」、保土谷化学工業株式会社製）。【０１４３】
（強化繊維）
炭素繊維束：製品名「ＴＲＷ４０  ５０Ｌ」、三菱ケミカル株式会社製、引張強度４．１ＧＰａ、引張弾性率２４０ＧＰａ、フィラメント数５００００本、目付３．７５ｇ／ｍ。【０１４４】
（硬化開始温度）
硬化開始温度は以下の通り算出した。
硬化開始温度は、エポキシ当量が１８９のビスフェノールＡ型エポキシ樹脂（三菱ケミカル株式会社製の「ｊＥＲ８２８」）１００質量部に、対象のイミダゾール化合物１０質量部を加えて混合して調整した試料樹脂組成物につき、昇温速度１０℃／分で示差走査熱量計（ＤＳＣ）により発熱量を測定し、得られたＤＳＣ曲線の変曲点における接線とベースラインとの交点の温度とした。
２ＭＡＯＫの硬化開始温度は１４９．１℃であり、２ＭＺＡの硬化開始温度は１３９．１℃であった。【０１４５】
（マスターバッチの調製）
下記表１に記載の質量比で各成分を混練し、次いで三本ロールにて均一に分散させ、マスターバッチＩ−１〜Ｉ−７、ＩＩ−１〜ＩＩ〜４を調製した。【０１４６】
【表１】
0006766888.tif 000005
【０１４７】
［実施例１］
溶解釜にエポキシ樹脂ａ−２を６０質量部、Ｎ７７５を２５質量部、ｊＥＲ８２８を１０質量部投入して８０℃で溶解させた。その後、６０℃まで冷却し、マスターバッチＩ−１を２２質量部加え、６０℃でさらに撹拌混合して熱硬化性樹脂組成物（Ｃ−１）を得た。
得られた熱硬化性樹脂（Ｃ−１）の評価結果を表２に示す。【０１４８】
マルチコーター（ヒラノテクシード社製、Ｍ−５００型）を用い、熱硬化性樹脂組成物（Ｃ−１）を離型紙上に６０℃で塗布して、樹脂フィルムを得た。樹脂フィルムの樹脂塗布面上に炭素繊維束をドラムワインドにて巻き付け、同じフィルムで炭素繊維束を挟み込み、熱硬化性樹脂組成物（Ｃ−１）を炭素繊維束に含浸させることによって一方向プリプレグを得た。プリプレグにおける炭素繊維束の目付は２４４ｇ／ｍ２であり、樹脂含有率は３１．０質量％であった。【０１４９】
得られたプリプレグを、繊維方向を揃えて１０枚積層し、プレス成形（成形温度：１４０℃、成形時間：５分間）を行い、成形板（繊維強化複合材料）を得た。
得られた成形板の評価結果を表２に示す。【０１５０】
［実施例２〜７］
各成分の組成および樹脂含有量を表２に示すように変更した以外は、実施例１と同様にして熱硬化性樹脂組成物（Ｃ−２）〜（Ｃ−７）を調製した。
得られた熱硬化性樹脂組成物（Ｃ−２）〜（Ｃ−７）を用い、実施例１と同様に樹脂フィルムを作製し、成形板を得た。
得られた熱硬化性樹脂組成物（Ｃ−２）〜（Ｃ−７）、およびこれらの熱硬化性樹脂組成物から得られた成形板の評価結果を表２に示す。【０１５１】
［比較例１〜４］
各成分の組成および樹脂含有量を表２に示すように変更した以外は、実施例１と同様にして熱硬化性樹脂組成物（Ｘ−１）〜（Ｘ−４）を調製した。
得られた熱硬化性樹脂組成物（Ｘ−１）〜（Ｘ−４）を用い、実施例１と同様に樹脂フィルムを作製し、成形板を得た。
得られた熱硬化性樹脂組成物（Ｘ−１）〜（Ｘ−４）、およびこれらの熱硬化性樹脂組成物から得られた成形板の評価結果を表２に示す。【０１５２】
【表２】
0006766888.tif 000006
【０１５３】
なお、表２中、原料の数値は使用した質量部を示す。また、マスターバッチにおけるカッコ内の記号は使用したマスターバッチの種類を示し、数値は使用したマスターバッチの質量部を示す。【０１５４】
表２に示すように、熱硬化性樹脂組成物（Ｃ−１）〜（Ｃ−５）を用いた実施例１〜５では、繊維強化複合材料が高い耐熱性と高い９０度曲げ強度を両立しつつ、ハイサイクルプレス成形が可能な速硬化性とプリプレグ製造に必要な保存安定性を兼ね備えている樹脂組成物であることが示された。
実施例６と実施例７では、ハイサイクルプレス成形が可能な速硬化性を発揮することが示された。【０１５５】
熱硬化性樹脂組成物（Ｘ−１）を用いた比較例１では、ジシアンジアミドまたはその誘導体が含まれていなかったため、６０℃における安定性が低く、ハイサイクルプレス成形に適した速硬化性を有していなかった。また、得られた成形板は耐熱性、９０度曲げ強度がともに低かった。
熱硬化性樹脂組成物（Ｘ−２）を用いた比較例２では、イミダゾール化合物が含まれていなかったため、ハイサイクルプレス成形に適した速硬化性を有していなかった。また、得られた成形板は耐熱性が低かった。
硬化性樹脂組成物（Ｘ−３）もしくは硬化性樹脂組成物（Ｘ−４）を用いた比較例３および４では、分子内に２つジメチルウレイド基を持つ尿素誘導体が含まれていなかったため、ハイサイクルプレス成形に適した速硬化性を有していなかった。また、得られた成形板は９０度曲げ強度が低かった。
【産業上の利用可能性】
【０１５６】
本発明は様々な用途に適用することができ、特に産業用途、なかでも自動車用の材料として有用である。
【符号の説明】
【０１５７】
１  プリプレグ積層体
２  繊維強化複合材料
３  平板部
４  側部
１０  プリプレグ
１００  金型
１１０  下型
１１２  凸部
１２０  上型
１２２  凹部
【図１】
0006766888.tif 000008
【図２】
0006766888.tif 000009
【図３】
0006766888.tif 000010